【事件の表示】
　平成３年特許願第１３０３３３号「シリコーン系硬質被覆複合物とプライマー組成物を調製する方法」拒絶査定に対する審判事件（平成４年９月８日出願公開、特開平４−２５２２５５）について、次のとおり審決する。
【結論】
　本件審判の請求は、成り立たない。
【理由】
（１）手続の経緯・本願発明
　本願は、平成３年５月７日の出願（パリ条約による優先権主張１９９０年５月１１日、米国）であって、その請求項１〜４に係る発明（以下「本発明１」〜「本発明４」という。）は、平成９年９月１７日付けの手続補正書によって補正された明細書の記載からみて、その特許請求の範囲の請求項１〜４に記載された事項により特定される次のとおりのものと認める。
「【請求項１】下記の工程より成る芳香族熱可塑性基体とシリコーン系硬質被覆との複合物を調製する方法：
（Ｃ）周囲条件下で芳香族熱可塑性基体の表面をプライマー組成物で処理し、
（Ｄ）処理された芳香族熱可塑性基体を周囲条件下で乾燥して乾燥されたプライマーの厚さを０．１乃至２ミクロンとし、
（Ｅ）プライマーを塗布された芳香族熱可塑性基体を、コロイダルシリカを配合したシリコーン系硬質被覆組成物で処理しシリコーン系硬質被覆と芳香族熱可塑性基体とのウエット−オン−ウエット複合物を調製し、
（Ｆ）（Ｅ）の複合物を周囲条件下で乾燥し、そして
（Ｇ）（Ｆ）の複合物を９０乃至１５０℃の温度で焼き付けしてシリコーン系硬質被覆と芳香族熱可塑性基体との複合物を調製する。
但し、ここで、（Ｃ）のプライマー組成物が
（Ａ）１乃至２部のポリメチルメタクリレートおよび（Ｂ）ダイアセトンアルコール５乃至２５部と（ｉｉ）プロピレングリコールモノメチルエーテル７５乃至９５部から構成される有機溶剤混合物から成る。（Ｅ）のシリコーン系硬質被覆組成物は約７．１乃至７．８のｐＨを持ち、水／アルコール溶液に分散した固形物を重量で約１０乃至５０％含有している（但し、その固形物はコロイダルシリカ１０乃至７０％と、これに加えて、Ｒ１が炭素原子数１乃至３のアルキル基でＲ２が同一または異種の炭素原子数１乃至８のアルキル基から選ばれる場合に式Ｒ１Ｓｉ（ＯＲ２）３で示されるオルガノトリアルコキシシランの部分縮合物３０乃至９０％から成る）。
　【請求項２】芳香族熱可塑性基体がポリカーボネート基体である請求項１記載の方法。
　【請求項３】プライマー組成物とコロイダルシリカを配合した硬質被覆組成物が紫外線吸収剤を含有する請求項１記載の方法
　【請求項４】部分縮合物のオルガノトリアルコキシシランがメチルトリメトキシシランである請求項１記載の方法。」
（２）引用例
　これに対して、原審の拒絶理由通知において引用された、本願の優先権主張日前に頒布されたことの明らかな特開平２−１６１２９号公報（以下「引用例１」という。）、特開昭５７−２３６６１号公報（以下「引用例２」という。）及び米国特許第４５６２２１９号明細書（以下「引用例３」という。）には、それぞれ次の記載が認められる。
▲１▼引用例１
「１．熱可塑性アクリル系重合体と、つぎの成分：
（ａ）プロピレングリコールモノメチルエーテル；
（ｂ）ジアセトンアルコール；及び
（ｃ）エチレングリコールのモノプロピルエーテル
を含有してなる溶剤系との混合物を含んでなるポリカーボネート基体用プライマー組成物。
２．アクリル系重合体がポリメチルメタクリレートからなる請求項１記載のプライマー組成物。
３．基体が芳香族ポリカーボネート重合体基体である請求項１記載のプライマー組成物。
４．プライマー組成物がさらに紫外線吸収または安定化化合物を含有する請求項１記載のプライマー組成物。」（特許請求の範囲請求項１〜４）
「本質的につぎの成分：
（ａ）熱可塑性アクリル系重合体約１〜５重量％；
（ｂ）紫外線吸収又は安定化化合物約０．２〜２．０重量％；
（ｃ）ジアセトンアルコール約１０〜２５重量％；
（ｄ）プロピレングリコールモノメチルエーテル約３０〜５０重量％；及び
（ｅ）エチレングリコールのモノプロピルエーテル約３０〜５０重量％；
の混合物からなるポリカーボネート基体用のプライマー組成物。」（同請求項１６）
「プライマー層は熱可塑性基体上にプライマー組成物の薄層を任意の周知の方法……によって塗布することによって施される。ついで溶剤を風乾又は温和な加熱等の手段によって蒸発させて固形物の平滑かつ均質な層を残留せしめる。かく施されたプライマー層の厚みは典型的には実質的に均一でありかつ約０．００２〜１．０ミル、多くの場合約０．０１〜０．１ミル、好ましくは約０．０２〜０．０８ミルである。」（第７頁左上欄３〜１２行）
「硬質被覆剤、好ましくはオルガノポリシロキサンは、乾燥したプライマー層に……施すことができる。硬質被覆の厚みは制御することができ、好ましい硬質被覆の厚みは約０．１〜約０．４ミルである。硬質被覆剤溶液をプライマー層に施した後、この溶液を加熱により硬化させてプライマー層上に固体硬質被覆を形成する。
　したがって、本発明の様式によれば、ポリカーボネート熱可塑性基体への被覆の接着のために、プライマー層形成用のプライマー組成物が提供される。」（第７頁右上欄１３〜同左下欄５行）
「登録商標”エルバサイト”２０４１アクリル系樹脂（ポリメチルメタクリレート）３％及び”ユビナル（Ｕｖｉｎｕｌ）”Ｎ−５３９安定剤（２−エチルヘキシル−２−シアノ−３．３−ジフェニルアクリレート）０．５％を種々の二成分溶剤系に溶解して種々のプライマー組成物を製造した。これらの溶剤系はプライマー組成物の残部９６．５％を構成する。これらのプライマー組成物を塗布用キャビネット中に７７°Ｆで吊下げた６インチ×８インチ×１／４インチのポリカーボネートパネル上に流し塗りした。このプライマー被覆が完全に乾燥するまでに要した時間を観察してつぎのごとく記録した。
プライマー組成物の溶剤組成
乾燥までの時間（分）
１　ＥＥ８０部／ＤＡＡ２０部　２７
２　ＰＭ８０部／ＤＡＡ２０部　１１
３　ＰＭ６５部／ＤＡＡ３５部　１６
４　ＰＭ５５部／ＤＡＡ４５部　２０
５　ＰＭ４５部／ＤＡＡ５５部　２５
　ＰＭ４５部／ＤＡＡ５５部の溶剤系を含むプライマー組成物の乾燥時間は比較的毒性の高いＥＥを含むＥＥ８０部／ＤＡＡ２０部の溶剤系と少なくとも同程度であったことに注目すべきである。」（第７頁の実施例１）
「
　
溶剤組成
プライマー被覆の外観
　　　１　　　　　　透明かつ平滑
　　　２　　　　　　重度のたてすじ
　　　３　　　　　　中程度のたてすじ
　　　４　　　　　　ごく軽度のたてすじ
　　　５　　　　　　透明かつ平滑　　　　」
（第８頁左上欄８〜１３行）
▲２▼引用例２
「１．固体基体の少なくとも１表面に
（ｉ）下塗組成物の層および
（ｉｉ）コロイドシリカ充填熱硬化オルガノポリシロキサンを含有する硬化上塗の層が塗着された物品において、下塗組成物が
（ａ）（１）Ｃ１−Ｃ４アルキルメタクリレートよりなるポリマーおよびコポリマー、
（２）……
の中から選択される高分子量熱可塑性メタクリル酸エステルポリマーまたはコポリマー約２〜１０重量部、
（ｂ）２−エトキシエタノール約６０〜９０重量部、
（ｃ）４−ヒドロキシ−４−メチル−２−ペンタノン約１０〜３０重量部
（ｄ）氷酢酸０〜約２０重量部（但し、（ａ）、（ｂ）、（ｃ）および（ｄ）の合計１００重量部当り）
を含有することを特徴とする物品。」（特許請求の範囲第１項）
「１８．（ｉ）基体の少なくとも１表面に下塗組成物の層を塗布し、
（ｉｉ）約１５〜３０℃の温度で風乾して下塗組成物から揮発性溶剤を蒸発させ、
（ｉｉｉ）風乾した下塗層にシリカ充填硬化性オルガノシロキサン上塗溶剤含有組成物を塗布し、
（ｉｖ）上塗組成物から揮発性溶剤を蒸発させ、次いで、
（ｖ）前記上塗組成物に熱を加えてこれを硬化させる工程よりなる被覆物品の製造方法。」（同第１８項）
「本発明に用いる硬化性上塗被覆材料は、通常、式ＲＳｉ（ＯＨ）３（式中のＲは炭素原子数１〜３のアルキルまたはアリールである）のシラノールの部分縮合物であって、シラノールの７０重量％以上がＣＨ３Ｓｉ（ＯＨ）３である部分縮合物の脂肪族アルコール−水溶液にコロイドシリカを分散した分散液である。この組成物は、実質的に１０〜７０重量％のコロイドシリカと３０〜９０重量％の部分縮合物とよりなる固形分を１０〜５０重量％含有する。組成物のｐＨを約７．１〜７．８とするのが好ましい。」（第５頁左上欄１９〜右上欄９行）
「硬化被覆に最適結果を得るには、被覆組成物を製造するのにすべてメチルトリメトキシシランを使用する（従ってすべてモノメチルシラントリオールを生成する）のが好ましい。」（第６頁右下欄５〜１０行）
「本発明の被覆組成物は基体上で、例えば１２０℃の温度で添加硬化触媒の助けなしで硬化する。しかし、通常触媒を組成物の約０．０５〜０．５重量％、好ましくは約０．１重量％の量使用することができる。このような量で触媒を含有する組成物は固体基体上で、約７５〜１５０℃の範囲の温度で比較的短い時間内で硬化して、透明な耐摩耗性表面被膜を形成する。」（第７頁左上欄２〜９行）
▲３▼引用例３
「よって、固体基体のための新しいプライマーとシリコーン樹脂の被覆システムを提供することがこの発明の一つの目的である。
　この発明の別の目的は、優れた耐摩耗性及び光学的透明性を有するとともに、改良された有効寿命と耐候性、例えば紫外線による被膜のヒビ割れ及び退色に対する抵抗性を与える固体基体のための保護被覆組成物を与えることである。
　この発明の別の目的は、特に透明プラスチックの被覆に適した被覆システムを与えることである。
　これらと他の目的は次の２重の組成物の被覆システムによって達成される。
（ａ）紫外線吸収化合物かまたは紫外線吸収化合物と紫外線のための被覆の抵抗性を増加させるために紫外線安定化剤の組合せを含むエーテル系及びケトン系溶剤の混合物に溶解された２〜６％のポリメチルメタクリレートからなるプライマー被覆
（ｂ）式ＲＳｉ（ＯＨ）３（式中のＲは炭素原子数１〜３のアルキルまたはアリールを示す）の部分縮合物であって、シラノールの少なくとも７０重量％がＣＨ３Ｓｉ（ＯＨ）３である部分縮合物の脂肪族アルコール−水溶液にコロイダルシリカを分散してなり、実質的に１０〜７０重量％のコロイダルシリカと３０〜９０重量％の部分縮合物とよりなる固形分１０〜５０重量％を有し、さらに成分（ａ）で使用されたものとは相違する紫外線吸収化合物の有効量を有するシリコーン樹脂被覆組成物」（第２欄３１〜６８行、発明の概要）
（３）対比・判断
　本発明１と引用例１に記載された発明とを対比すると、引用例１には好ましいプライマー層の厚さとして約０．０２〜０．０８ミルとありこれは約０．５１〜２．０３μｍに相当し、従って両者は、芳香族熱可塑性基体であるポリカーボネート基体とシリコーン系硬質被覆との複合物を調製する方法において、周囲条件下でポリカーボネート基体の表面をプライマー組成物で処理し、処理されたポリカーボネート基体を周囲条件下で乾燥して乾燥されたプライマーの厚さを０．５１〜２μｍとし、プライマーを塗布されたポリカーボネート基体を、シリコーン系硬質被覆組成物で処理しシリコーン系硬質被覆とポリカーボネート基体とのウエット−オン−ウエット複合物を調製し、該複合物を乾燥し、そして該複合物を焼き付けしてシリコーン系硬質被覆とポリカーボネート基体との複合物を調製するものである点で一致し、▲１▼プライマー組成物として本発明１では、１〜２部のポリメチルメタクリレートおよびダイアセトンアルコール５〜２５部とプロピレングリコールモノメチルエーテル７５〜９５部から構成される有機溶剤混合物からなるものに対し、引用例１では、熱可塑性アクリル系重合体約１〜５重量％、ジアセトンアルコール約１０〜２５重量％、プロピレングリコールモノメチルエーテル約３０〜５０重量％及びエチレングリコールモノプロピルエーテル約３０〜５０重量％の混合物からなるものである点、▲２▼シリコーン系硬質被覆組成物として、本発明１では、約７．１〜７．８のｐＨを持ち、水／アルコール溶液に分散した固形物を重量で約１０〜５０％含有している（但し、その固形物はコロイダルシリカ１０〜７０％と、これに加えて、Ｒ１が炭素原子数１〜３のアルキル基でＲ２が同一または異種の炭素原子数１〜８のアルキル基から選ばれる場合に式Ｒ１Ｓｉ（ＯＲ２）３示されるオルガノトリアルコキシシランの部分縮合物３０〜９０％から成る）ものとするのに対し、引用例１ではシリコーン系硬質被覆組成物として具体的な記載がない点、及び▲３▼複合物の焼き付け温度について、本発明１では９０〜１５０℃とするのに対し、引用例１では具体的な温度が示されていない点で相違するものと認める。
　まず、上記相違点▲１▼における、それぞれのプライマー組成物において詳しく比較してみると、ポリメタクリレート成分及び溶媒成分のダイアセトンアルコールについては、ほぼ同程度の量と認められ、結局、本発明１の溶媒成分のプロピレングリコールモノメチルエーテルの約半量が引用例１ではエチレングリコールのモノメチルエーテルに置き換わったものと見ることができる。そして、引用例１の実施例１における「プライマー組成物の溶剤組成の２」は、本発明１の溶剤組成範囲に含まれる「ＰＭ８０部／ＤＡＡ２０部」が記載され、またその実施例２によれば、プライマー被覆の外観が「重度のたてすじ」が存在するとして、結局引用例１では、さらにエチレングリコールのモノメチルエーテルを加えることによって、「たてすじ」を抑えたものである。しかしながら、プライマー被覆の乾燥時間に関して言えばプロピレングリコールモノメチルエーテルのみを使用する「溶剤組成２」は１１分というきわめて短い数値が示されている。
　引用例１と本発明１との関係について、当審では特許権者へ審尋を行っており、引用例１では、プロピレングリコールモノメチルエーテルを多く使用した場合、乾燥後の外観として「重度のたてすじ」があると記載されており、同様の溶媒を用いている本発明１ではそういった問題が生じないのかどうかという質問に対し、特許権者は回答書の中で「本件実施例での室温での１５分の乾燥時間で乾燥したプライマー層の厚さ０．５ミクロンの場合、たてすじはありませんでした。乾燥されたプライマーの厚さ０．１乃至２ミクロンの範囲を越えた量でプライマーが被覆されると室温で溶剤が蒸発されるときにたてすじが発生します。」と記載している。
　ところで、引用例１の実施例１では具体的なプライマーの厚さは記載されていないが、引用例１にはプライマーの好ましい範囲が示されており、約０．０２〜０．０８ミル（約０．５１〜２．０３μｍ）であるとしている。
　そうであるならば、引用例１の実施例１の「溶剤組成２」において、プライマーの厚さとして上記の最適範囲を採用することは困難なことではなく、その場合には「たてすじ」は問題がないことになり、その場合、たてすじ解消のための第３成分であるエチレングリコールのモノメチルエーテルは不要となり、しかも乾燥時間も短時間ですむというのであれば、こういった溶剤組成を選択する程度のことは容易なことと言わざるを得ない。
　次に、相違点▲２▼についてであるが、引用例１では、シリコーン系硬質被覆組成物の具体的な記載はないとしても、引用例２及び３に記載されるシリコーン系硬質被覆組成物は固形物の量１０〜５０％、コロイダルシリカの量１０〜７０％、オルガノトリアルコキシシランの部分縮合物の量３０〜９０％というすべての数値が本発明１と同一であり、ｐＨについても引用例２には本発明１と同一の数値が記載されており、結局本発明１は単に通常のシリコーン系被覆組成物を表したものに過ぎず、こういったシリコーン系被覆組成物を使用することに格別な困難性は見いだせない。
　同じく、相違点▲３▼についても、引用例２には焼き付け温度として約７０〜１５０℃という温度が記載され、引用例３でも具体例の中で焼き付け温度として１２０℃という記載が認められ、本発明１の焼き付け温度も通常の焼き付け温度を採用したに過ぎないものと認められる。
　そして、本発明１の作用効果について、引用例１のプロピレングリコールモノメチルエーテルを使用した「プライマー組成物の溶剤組成２」は、乾燥に要する時間が極めて短時間で済むことが示されており、それを使用してプライマー処理した場合、通常のシリコーン系被覆組成物との接着性は強固なものとなり、本発明１で示されるような耐水試験結果も、当然に同様の結果を得ていたと認められ、これを格別なものとすることはできない。
　よって、以上のことから、本発明１は、引用例１〜３に記載された発明に基づいて当業者が容易になし得たものと認められる。
　本発明２は、請求項１を引用し、芳香族熱可塑性基体をポリカーボネート基体とするものであるが、引用例１はポリカーボネート基体のためのプライマー組成物であるから、上記と同じ理由で引用例１〜３に記載された発明に基づいて容易になし得たものである。
　本発明３は、同じく請求項１を引用し、プライマー組成物及び硬質被覆組成物に紫外線吸収剤が含有されるものであるが、引用例１及び３には、プライマー組成物に紫外線吸収化合物が添加され、また引用例３には硬質被覆組成物に紫外線吸収化合物を加えることが記載されており、紫外線による影響をなくすために、紫外線吸収剤を使用することは通常のことであり、またその他の点は、上記記載の理由から引用例１〜３に記載された発明に基づいて容易になし得たものである。
　本発明４は、同じく請求項１を引用し、オルガノトリアルコキシシランをメチルトリメトキシシランとするものであるが、引用例２及び３にはメチルトリメトキシシランの使用について記載されており、シラノールの部分縮合物を得る際にメチルトリメトキシシランを使用することはよく知られたことに過ぎず、またこれについても上記理由で引用例１〜３に記載された発明に基づいて容易になし得たものである。
（４）むすび
　したがって、本発明１〜４は引用例１〜３に記載された発明に基づいて当業者が容易に発明をすることができたものであるので、特許法第２９条第２項の規定により、特許を受けることができない。
　よって、結論のとおり審決する。